표 1 에 기재 된 각종 성분 조성 의 구리 합금 을 , 고주파 용해로 에서 1300 ℃ 로 용해 제조 하 고 , 두께 30 ㎜ 의 잉곳 으로 주조 하 였 다 . 이 때 , 투입 원료 중 의 유분 조정 , 목탄 피 복량 의 조정 , 환원 분위기 가스 도입 의 제 어법 , 용탕 교반 등 에 의해 탄소 량 을 제어 하 였 다 . 이어서 , 이 잉곳 을 1000 ℃ 에서 가열 한 후 , 판 두께 10 ㎜ 까지 열간 압연 하 여 , 신속 하 게 냉각 을 실시 하 였 다 . 표면 의 스케일 제거 를 위해 두께 8 ㎜ 까지 면 삭 ( 面 削 ) 을 행한 후 , 냉간 압연 에 의해 두께 0 . 2 ㎜ 의 판 으로 하 였 다 . 다음 으로 Ni 및 Cr 의 첨가량 에 따라 850 ∼ 1000 ℃ 에서 용체 화 처리 를 120 초 실시 하 고 , 이것 을 즉시 수 냉하 였 다 . 그 후 0 . 1 ㎜ 까지 냉간 압연 하 여 , 마지막 에 첨가량 에 따라 400 ∼ 550 ℃ 에서 각 1 ∼ 12 시간 동안 불활성 분위기 중 에서 시효 처리 를 행하 여 , 시료 를 제조 하 였 다 .